(57)【特許請求の範囲】
【請求項１】
引張り強度が７．０ｃＮ／ｄｔｅｘ以上、促進耐候性試験による耐候処理５００時間の強力保持率が７０％以上、及び、退色堅牢度試験による評価が４級以上であって、酸化チタンを０．２重量％以上含有し、かつ顔料により着色されてなる原着糸から、ジャガード織機で多層構造を有する迷彩柄の織物に製織されて構成される帯状迷彩柄織物であって、
マンセル表色系において色相（Ｈ）が８．０±１．５ＹＲ、明度（Ｖ）が６．５±０．５、彩度（Ｃ）が１．５±０．５で表色され、波長域１０００〜１２００ｎｍの光に対して３５〜５０％の反射率で現れるベージュの原着糸と、
マンセル表色系においてＨが２．０±１．５Ｙ、Ｖが５．２±０．５、Ｃが２．５±０．５で表色され、波長域１０００〜１２００ｎｍの光に対して２５〜４０％の反射率で現れるサンドベージュの原着糸と、
マンセル表色系においてＨが２．０±１．５ＹＲ、Ｖが３．５±０．５、Ｃが２．０±０．５で表色され、波長域１０００〜１２００ｎｍの光に対して１０〜２５％の反射率で現れるブラウンの原着糸と、
から３層以上の多層構造の帯状に製織され、
前記迷彩柄として、前記ベージュが４５〜５５％、前記サンドベージュが３５〜４５％、前記ブラウンが１０〜２０％の範囲から合計１００％となる面積比率で表面が構成される、
ことを特徴とする帯状迷彩柄織物。
【請求項２】
前記ベージュの原着糸、前記サンドベージュの原着糸及び前記ブラウンの原着糸のみから３〜６層構造の帯状に製織される、
ことを特徴とする請求項１に記載の帯状迷彩柄織物。
【発明の詳細な説明】
【技術分野】
【０００１】
本発明は、砂漠及び砂漠に準じた自然環境下で、目視及び赤外線スコープにより認知されにくい帯状迷彩柄織物に関する。
【背景技術】
【０００２】
戦場等で着用される衣服や様々な機器を覆うカバー用布帛の柄として、周囲の環境や物体との見分けがつきにくくなる迷彩柄が一般的に使用される。例えば、赤外線吸収色素を配合した酸性染料を用いて染色した迷彩加工ナイロン布帛に係る発明が下記特許文献１に提案されている。この布帛は６００〜１２００ｎｍという赤外線の特定波長領域を一部に含む光の波長域での反射率を、自然界のそれと同レベルにする機能を備え、赤外線スコープによるサーチに対してカムフラージュ性（擬装性能）を発現することができる。また、ナイロン又はポリエステルの布帛に赤外線吸収剤を含む樹脂液のコーティング、及び迷彩柄のプリント染色を併用することで、同様な効果が発揮されることが公知である。
【０００３】
下記特許文献２において、赤外線吸収剤を混合したポリマーを溶融紡糸することによって得られる繊維からなる布帛に係る発明が提案されている。この布帛に迷彩柄のプリント染色を行うことにより、目視と共に赤外線スコープによるサーチに対してもカムフラージュ性を発揮することができることとなる。
【０００４】
ところが、プリント染色等の手段では、細幅ベルトのような形状品、特に厚みが１ｍｍ以上ある帯状の形状品に対し、その両端が均一に着色されないために、カムフラージュ性能を十分に達成することができない。このため、戦争地域等に出向く、必要な訓練を行うといった状況において、ベルト自身を布帛で覆ってカムフラージュ性を確保している。しかしながら、布帛とベルト本体との間で滑りが生じやすく、締め付けるためのバックルの把持力が安定し難い、布帛の脱落や破損によって容易にカムフラージュ性が損なわれる等の問題もある。
【０００５】
このような問題に対し、下記特許文献３、４において、赤外線吸収剤及び着色剤を混合したポリマーを溶融紡糸して得た４色の原着糸又は、原糸染色により得た４色の着色糸をジャガード織加工し、厚みのあるベルト等においても均一な着色を果たした発明が提案されるに至っている。
【先行技術文献】
【特許文献】
【０００６】
【特許文献１】特許第３０９４１３０号公報
【特許文献２】特許第３０８８２６４号公報
【特許文献３】特許第４２７８１６５号公報
【特許文献４】特許第５０６１２５６号公報
【発明の概要】
【発明が解決しようとする課題】
【０００７】
これまで、戦場等として緑地、或いはジャングルといった樹木のある環境を想定し、このような環境に対してカムフラージュ性を発揮することができる仕様（以下、「ジャングル仕様」と称する。）の迷彩柄等が開発されてきた。しかしながら、最近の世界情勢を鑑みれば、砂漠といった環境が戦場等となりうる可能性も十分に想定され、砂漠及び砂漠に準じるような自然環境下でカムフラージュ性を発揮することができる仕様（以下、「砂漠仕様」と称する。）の迷彩柄等を開発する必要が生じている。例えば、自衛隊員の海外派遣や米軍との合同演習において、ジャングル仕様の装備品では十分に対応できない現実が生まれている。米軍はすでに、砂漠仕様に準じたものを装備品の主力として備えていると伝えられている。
【０００８】
砂漠等で装備されることを想定すれば、衣服、布帛、ベルト等を構成する繊維（原糸）に要求される特性等を、迷彩柄を構成する各色の色彩の特性とともに検討していくことが求められる。例えば、砂漠を想定した迷彩柄は砂色を中心として構成されるであろうし、厳しい直射日光に対しても退色し難く、耐候性能に優れた繊維（原糸）により、長期間にわたって目視及び赤外線スコープにより認知されにくい状態が維持される必要がある。
【０００９】
本発明は、上記実情に鑑み提案され、砂漠及び砂漠に準じた自然環境下で、目視及び赤外線スコープにより認知されにくい帯状迷彩柄織物を提供することを目的とする。
【課題を解決するための手段】
【００１０】
出願人は、上記目的を達成するために鋭意検討した結果、本発明に到達した。すなわち、本発明に係る帯状迷彩柄織物は、引張り強度が７．０ｃＮ／ｄｔｅｘ以上、促進耐候性試験による耐候処理５００時間の強力保持率が７０％以上、及び、退色堅牢度試験による評価が４級以上であって、酸化チタンを０．２重量％以上含有し、かつ顔料により着色されてなる原着糸から、ジャガード織機で多層構造を有する迷彩柄の織物に製織されて構成される。
【００１１】
特に、マンセル表色系において色相（Ｈ）が８．０±１．５ＹＲ、明度（Ｖ）が６．５±０．５、彩度（Ｃ）が１．５±０．５で表色され、波長域１０００〜１２００ｎｍの光に対して３５〜５０％の反射率で現れるベージュの原着糸と、マンセル表色系においてＨが２．０±１．５Ｙ、Ｖが５．２±０．５、Ｃが２．５±０．５で表色され、波長域１０００〜１２００ｎｍの光に対して２５〜４０％の反射率で現れるサンドベージュの原着糸と、マンセル表色系においてＨが２．０±１．５ＹＲ、Ｖが３．５±０．５、Ｃが２．０±０．５で表色され、波長域１０００〜１２００ｎｍの光に対して１０〜２５％の反射率で現れるブラウンの原着糸と、から３層以上の多層構造の帯状に製織され、前記迷彩柄として、前記ベージュが４５〜５５％、前記サンドベージュが３５〜４５％、前記ブラウンが１０〜２０％の範囲から合計１００％となる面積比率で表面が構成されることを特徴とする帯状迷彩柄織物である。
【００１２】
また、上記帯状迷彩柄織物において前記ベージュの原着糸、前記サンドベージュの原着糸及び前記ブラウンの原着糸のみから３〜６層構造の帯状に製織されることが好ましい。
【００１３】
ここで、本発明は、原着糸の引張り強度が７．０ｃＮ／ｄｔｅｘ以上であることを構成要件とする。砂漠における日射強度は通常緑地の３〜５倍程度であると予想され、これに伴う強度劣化を考慮するからである。また、原着糸は、促進耐候性試験による耐候処理５００時間の強力保持率が７０％以上、及び、退色堅牢度試験による評価が４級以上の性能を備える。すなわち、耐候性及び退色堅牢度を高めることはもちろん、原着糸の初期の引張り強度が高いことを構成要件としている。
【００１４】
また、原着糸は、酸化チタンを０．２重量％以上含有し、かつ顔料により着色されたものであることを構成要件とする。迷色柄織物として適用を予定している迷彩柄テープ、ベルト等（帯状迷彩柄織物）に採用されるナイロン、ポリエステル等の繊維が元来、光沢感を有するので、酸化チタンを０．２重量％以上（好ましくは０．３重量％以上）含有させて光沢感を消失させる。さらに、染色により構成した着色糸が退色堅牢度に劣る傾向にあるので、本発明では、顔料を紡糸時に混合して得る原着糸を構成要件とした。
【発明の効果】
【００１５】
本発明に係る帯状迷彩柄織物は、耐候性及び退色堅牢度が高く、かつ、原着糸の初期の引張り強度が高い。顔料により着色された原着糸を用いて更に強度の向上を果たしている。したがって、本発明は、上述した原着糸により、日射強度の大きい砂漠及び砂漠に準じた自然環境下における劣化防止が達成され、かつ、長期間にわたって目視及び赤外線スコープで認知されにくく、カムフラージュ性を発揮する迷彩柄及び赤外線反射率を備えた帯状迷彩柄織物を達成することができる。
【００１６】
さらに、本発明に係る帯状迷彩柄織物は、下記［表１］に現されるパラメーターを具備する構成とすれば、各色のＨＶＣ特性、表面に現れる図柄及び各色の面積比率等の何れの観点からも、良好な擬装性能を備えることとなり、目視に対して周囲の環境との見分けをつきにくくすることができる。１０００〜１２００ｎｍの赤外線波長域の光に対する反射率が、砂漠及び砂漠に準じた自然環境下の赤外線反射率に近くなるため、赤外線スコープの偵察に対する擬装を良好に発揮することができる。
【００１７】
【表１】
0005713304.tif 000002
【００１８】
また、上記帯状迷彩柄織物においてベージュの原着糸、サンドベージュの原着糸及びブラウンの原着糸のみから３〜６層構造の帯状に製織されることにより、層構造の増減を利用して適用製品に応じた適切な厚さの帯状迷彩柄織物を提供することが可能となる。なお、３層構造とする場合、その積層順が下層から上層へ向けてベージュ、ブラウン、サンドベージュとなる第１の３層構造、同ベージュ、ブラウン、サンドベージュとなる第２の３層構造、同サンドベージュ、ベージュ、ブラウンとなる第３の３層構造、同サンドベージュ、ブラウン、ベージュとなる第４の３層構造、同ブラウン、サンドベージュ、ベージュとなる第５の３層構造、同ブラウン、ベージュ、サンドベージュとなる第６の３層構造の６パターンをすべて含んで製織され、本発明に係る帯状迷彩柄織物が構成される。この６パターンを使いながら、３層の積層構造のうちの真ん中の層において、ブラウンが占める面積比率を６０〜７０％とすることが好ましい。本発明はジャガード織機で加工されるから、両端の着色が均一にならない等の問題が一切発生しない。また、ベルト等を布帛で覆ってカムフラージュ性を確保する等の余計な作業を不要にすることができる。
【図面の簡単な説明】
【００１９】
【図１】本発明に係る帯状迷彩柄織物の一例（擬装ベルト）を示す正面画像である。
【図２】本発明に係る帯状迷彩柄織物をジャガード織加工で３層構造の帯状に製織する製織パターン（積層例）を説明する説明図であって、（ａ）は、その積層順が下層から上層へ向けてベージュ、ブラウン、サンドベージュとなる第１構成例を、（ｂ）は、その積層順が下層から上層へ向けてベージュ、サンドベージュ、ブラウンとなる第２構成例を、（ｃ）は、その積層順が下層から上層へ向けてサンドベージュ、ベージュ、ブラウンとなる第３構成例を、（ｄ）は、その積層順が下層から上層へ向けてサンドベージュ、ブラウン、ベージュとなる第４構成例を、（ｅ）は、その積層順が下層から上層へ向けてブラウン、サンドベージュ、ベージュとなる第５構成例を、（ｆ）は、その積層順が下層から上層へ向けてブラウン、ベージュ、サンドベージュとなる第６構成例を、それぞれ示す説明図である。
【図３】本実施形態に係る擬装ベルトの表面がベージュである部分と、比較例２のベージュの原着糸とで、１０００〜１２００ｎｍ付近の赤外線波長域における光の反射率を比較して示すグラフである。
【図４】本実施形態に係る擬装ベルトの表面がサンドベージュである部分の１０００〜１２００ｎｍ付近の赤外線波長域における光の反射率を示すグラフである。
【図５】本実施形態に係る擬装ベルトの表面がブラウンである部分の１０００〜１２００ｎｍ付近の赤外線波長域における光の反射率を示すグラフである。
【発明を実施するための形態】
【００２０】
以下、本発明に係る帯状迷彩柄織物に関し、具現化した一実施形態を図面に基づいて説明する。この一実施形態は、本発明の一例に過ぎず、本発明は、特許請求の範囲に記載した事項を逸脱することがなければ、種々の設計変更を行うことができる。
【００２１】
本発明に係る迷彩柄織物は、例えば、細幅ベルトや、迷彩柄テープやといった厚み（例えば、１ｍｍ以上の厚み）のある帯状の織物を、その適用対象にする帯状迷彩柄織物である。その一例として、本実施形態に係る擬装ベルト１は、ベージュの原着糸、サンドベージュの原着糸、ブラウンの原着糸からなる３種の原着糸が、ジャガード織機で３層に、かつ迷彩柄を有する帯状に製織されて構成されている。
【００２２】
図１に示すように、その表面には、迷彩柄としてベージュ領域ＢＥが４５〜５５％、サンドベージュ領域ＳＢが３５〜４５％、ブラウン領域ＢＲが１０〜２０％の範囲から合計１００％となる面積比率で形成されている。面積比率は図１において、ベージュ領域ＢＥが４５％、サンドベージュ領域ＳＢが４０％、ブラウン領域ＢＲが１５％である。表面をそのような面積比率の迷彩柄とするにより、目視において良好な擬装性能を備え、砂漠及び砂漠に準じた自然環境下で周囲の環境との見分けをつきにくくすることができる。
【００２３】
各色の原着糸は後述するように、ポリマーで溶融紡糸する紡糸時に各色顔料を混合することで得ることができる。そのときに同時に、赤外線吸収剤と赤外線反射材をさらに混合することが好ましい。
【００２４】
本実施形態に係る擬装ベルト１は、下記［表２］で示す各色のＨＶＣ特性、各色の面積比率に基づいて表面に現れる迷彩柄により、目視において良好な擬装性能を備え、砂漠及び砂漠に準じた自然環境下で周囲の環境との見分けをつきにくくすることができる。また、下記［表２］で示す１０００〜１２００ｎｍの赤外線波長域の光に対する各色の反射率は、砂漠及び砂漠に準じた自然環境下での赤外線反射率に近くなるため、赤外線スコープの偵察に対する擬装を良好に発揮することができる。
【００２５】
【表２】
0005713304.tif 000003
【００２６】
なお、各色のＨＶＣの特定及び赤外線波長域における反射率測定は、株式会社島津製作所製の自記分光光度計ＵＶ３１００を用いて行った。
【００２７】
次に、本実施形態に係る擬装ベルト１は、各色の原着糸の引張り強度がいずれも７．０ｃＮ／ｄｔｅｘ以上であり、促進耐候性試験による耐候処理５００時間後の強力保持率がいずれも７０％以上の値を示す。また、退色堅牢度試験による評価が、いずれも４級以上となる。引張り強度の７．０ｃＮ／ｄｔｅｘ以上という値は、各種の試験前又は製品完成時の引張り強度の値（初期値）である。砂漠等で装備されることを想定し、厳しい直射日光に対して耐候性能に優れた繊維（原糸）であることを表すのに十分な強度として、本願において引張り強度が７．０ｃＮ／ｄｔｅｘ以上であることを備えるべき要件と定めた。
【００２８】
促進耐候性試験及び退色堅牢度試験とは、それぞれカーボンアークを光源としたサンシャインウェザーメーターと呼ばれる促進耐候性試験機を用いた試験を指す。強力保持率（％）は、耐候処理前の擬装ベルトを解いて得た原着糸の破断強力（キロニュートン：ＫＮ）と、サンシャインウェザーメーターで５００時間処理した擬装ベルトを解いて得た原着糸の破断強力（ＫＮ）を、ＪＩＳ  Ｌ  １０１３に準じた糸長２５ｃｍ、初荷重０．０５ｋＮ、引張速度３０ｃｍ／ｍｉｎの条件下で測定し、これを下記［数１］の式を用いて算出したものである。
【００２９】
【数１】
0005713304.tif 000004
【００３０】
退色堅牢度は、擬装ベルトを構成する各色について、ＪＩＳ  Ｌ  ０８４２で規格された方法に準じて、上記促進耐候性試験機で５００時間の耐候処理を行い、処置後の変退色を、グレースケールを使って１〜５級で評価した。なお、グレースケールを使った１〜５級の評価は次のとおりである。１級がもっとも変退色しやすく、５級がもっとも変退色しにくい。１級が、無色に近い状態まで退色している。２級が、顕著に退色が確認できる。離れてみても明らかに判別できる。３級が、明らかに退色が確認できる。離れてみても判別できる。４級が、わずかに退色が確認できる。離れてみると判別しにくい。５級が、処理前後で退色が見られない、とそれぞれ評価される。
【実施例】
【００３１】
以下、本発明の一例として擬装ベルトを作製し、これを実施例として性能評価をしたので説明していく。
【００３２】
まず、ベージュ、サンドベージュ、ブラウンの各色について、あらかじめ目的とする着色を得るための着色料（顔料）、赤外線吸収剤、赤外線反射剤及び耐候堅牢度向上剤を、高粘度（イーター１．４５〜１．４７レベル）バージンチップ（本実施形態では、ポリエステルチップ）と混合し、原着糸を得るためのマスターチップを作成する。このとき、着色料（顔料）の濃度は、マスターチップを２５倍希釈して原着糸の繊維にしたときに上記［表２］におけるＨＶＣ特性の値を満足させるように調整される。赤外線吸収剤は０．０１０重量％を、光沢感の消失とともに赤外線反射剤の機能を併せ持つ酸化チタンは５．０重量％を、退色堅牢度向上剤は１０．０重量％をそれぞれ添加する。
【００３３】
次に、マスターチップを作成するのに使用したものと同種のバージンチップを、バージンチップ：マスターチップの比が、２４：１となるように混合し、２９０〜３００℃で溶融し、紡糸装置で紡糸し、その紡糸を４．５〜５倍で延伸しながら巻き取り、マスターチップを２５倍希釈した原着糸とする。ベージュ、サンドベージュ、ブラウンの各色について、それぞれ同じ方法で原着糸を製造することができる。
【００３４】
このようにして製造された３種（３色）の原着糸を、擬装ベルトの表側（外側）となる表面と裏側（身体側）となる表面とで部分的に迷彩柄を相違させ、かつ表面に現れる面積比率が上記［表２］に規定する範囲を満たし、全体で１００％となるようにしてジャガード織加工を行う。なお、本発明において、表面とは上述のように擬装ベルト（帯状迷彩柄織物）の外面をいい、身につけたときに身体側となる面、及び外側を向く面のいずれの面も表面として扱う。
【００３５】
ジャガード織加工の際には、図２（ａ）〜（ｆ）に示すように、その積層順が下層から上層へ向けてベージュ、ブラウン、サンドベージュとなる第１構成例Ａ、同ベージュ、サンドベージュ、ブラウンとなる第２構成例Ｂ、同サンドベージュ、ベージュ、ブラウンとなる第３構成例Ｃ、同サンドベージュ、ブラウン、ベージュとなる第４構成例Ｄ、同ブラウン、サンドベージュ、ベージュとなる第５構成例Ｅ、同ブラウン、ベージュ、サンドベージュとなる第６構成Ｆの６パターンの織加工が存在する。本発明では、この６パターンをすべて用い、上記［表２］における各色の表面の面積比率の値をその範囲内とし、ジャガード織加工を行い、擬装ベルトを構成する。さらに、この６パターンを使いながら、３層の積層構造のうちの真ん中の層においてブラウンが占める面積比率を６０〜７０％とし、ベージュ、サンドベージュの多くが表面に現れるようにして、上記［表２］に示した面積比率を確実に具備するようにしている。
【００３６】
なお、擬装ベルトを構成する着色糸の素材としての繊維に用いられる重合体（バージンチップ）は、繊維形成可能なポリアミド、ポリエステル、ポリオレフィン等の重合体が好適である。具体的には、ナイロン６、ナイロン６６、ポリエチレンテレフタレート、ポリブチレンテレフタレート、ポリプロピレン、ポリエチレン等を例示することができる。また、これらの重合体の性質を本質的に変化させない範囲で、第３成分を共重合したり、混合したりすることができる。
【００３７】
混合する赤外線吸収剤は、カーボンブラック、チタンブラック、炭化ジルコニウム等を例示することができる。フタロシアニン化合物を含有した赤外線吸収剤は、特定波長域の反射率をコントロールしやすい。例えば、ＦｕｊｉＦｉｌｍ社製のＰＲＯ−ＪＥＴ９２５ＮＰ等が挙げられる。これらの化合物は単独又は複数で使用することができる。９２５ＮＰを用いる場合、０．００１〜０．０１重量％の濃度で用いればよい。０．００１重量％未満になれば赤外線吸収能が劣ってカムフラージュ性能が不十分となる可能性があり、０．０１重量％より大きくなると、着色効果よりもコストが嵩んで非効率となってしまう。
【００３８】
赤外線反射剤は、酸化チタン、酸化アルミニウム、酸化ジルコニウム、硫酸バリウム等を例示することができる。これらの化合物は、酸化チタン単独又は酸化チタンとその他とを組み合わせた複数で使用することができる。例えば、酸化チタンを用いる場合、０．２〜０．５重量％の濃度で用いればよい。０．２重量％未満になればカムフラージュ性能が不十分となる可能性があり、０．５重量％より大きくなると、溶融紡糸時に糸切れが発生しやすくなるおそれがある。
【００３９】
さらに、酸化チタンには繊維の光沢感を消失させる効果があるので、カムフラージュ性能をより高めるのに有効である。本実施形態では、石原産業社製の酸化チタンを用い、これに赤外線反射剤及び光沢感消失剤としての機能を発揮させた。また、例えば、本発明では、酸化チタンを含み、更に酸化アルミニウム、酸化ジルコニウム、硫酸バリウムの１又は２以上を更に含んで合計０．２〜０．５重量％の濃度となるようにして用いることができる。
【００４０】
本実施形態の擬装ベルトを構成するのに用いる退色堅牢度向上剤として、例えば、ＢＡＳＦ社のＴＩＮＵＶＩＮ１５７７（登録商標）を例示することができる。その濃度は、５．０〜１５．０重量％とすればよい。
【００４１】
このほか、赤外線吸収剤や赤外線反射剤、退色堅牢度向上剤以外に、制電性、耐光性、耐熱性等を付与する添加剤を０．１〜０．５重量％の範囲で含有させてもよい。
【００４２】
本実施例において採用した着色剤である顔料を下記［表３］に示した。それぞれ大日精化社製であり、各色２種のものを混合して顔料とする。原着糸を得るためのマスターチップを作成するときに着色料（顔料）を混合するが、上述のとおり、マスターチップを２５倍希釈して原着糸の繊維にしたときに上記［表２］におけるＨＶＣ特性の値を満足させるように、顔料の濃度を調整する。
【００４３】
【表３】
0005713304.tif 000005
【００４４】
ここで、上述したとおりに作成したベージュ、サンドベージュ、ブラウンの各色の原着糸及びその比較例１〜３の強力保持率及び退色堅牢度の性能評価をしたので、その結果を下記［表４］に示す。
【００４５】
【表４】
0005713304.tif 000006
【００４６】
なお、比較例１は、本実施例と同様な方法でマスターチップを作成しつつ、混合するサンドベージュの着色料に所定の染料を用いた例（比較例１において、サンドベージュのＨＶＣ特性は上記［表２］に記載した値を満足するように調整している。）である。比較例２は、本実施例と同様な方法でマスターチップを作成しつつ、赤外線吸収剤を不使用としてベージュの原着糸を構成した例である。
【００４７】
比較例３−１は、本実施例と同様な方法でマスターチップを作成しつつ、退色堅牢度向上剤としてのＢＡＳＦ社のＴＩＮＵＶＩＮ１５７７（登録商標）を不使用としてベージュの原着糸を構成した例である。比較例３−２は、本実施例と同様な方法でマスターチップを作成しつつ、ＴＩＮＵＶＩＮ１５７７（登録商標）を不使用としてサンドベージュの原着糸を構成した例である。比較例３−３は、本実施例と同様な方法でマスターチップを作成しつつ、ＴＩＮＵＶＩＮ１５７７（登録商標）を不使用としてブラウンの原着糸を構成した例である。
【００４８】
また、上述したとおりに作成したベージュ、サンドベージュ、ブラウンの各色の原着糸から単色でジャガード織加工して厚み１．５ｍｍの擬装ベルト（実施例１）を構成し、そのＨＶＣ特性を各色で調べた結果を下記［表５］に示す。なお、実施例１の擬装ベルトの面積比率は、図１に示すように、ベージュ領域ＢＥ４５％であり、サンドベージュ領域ＳＢが４０％であり、ブラウン領域ＢＲが１５％である。
【００４９】
【表５】
0005713304.tif 000007
【００５０】
実施例１の表面がベージュである部分と、比較例２のベージュの原着糸とで、１０００〜１２００ｎｍ付近の赤外線波長域における光の反射率を比較して示すグラフを図３に示す。また、図４は、実施例１の表面がサンドベージュである部分の１０００〜１２００ｎｍ付近の赤外線波長域における光の反射率を示し、図５は、実施例１の表面がブラウンである部分の１０００〜１２００ｎｍ付近の赤外線波長域における光の反射率を示す。
【００５１】
上記［表４］、［表５］及び図３〜図５から、実施例１の擬装ベルトは、各色の原着糸の引張り強度が７．０ｃＮ／ｄｔｅｘ以上であり、各色の原着糸が、それぞれ促進耐候性試験による耐候処理５００時間後の強力保持率が７０％以上の値を示して良好な耐候性を示すことが分かる。退色堅牢度試験による評価が４級以上の性能を備えて変退色に対する耐性も備える。また、実施例１の擬装ベルトは、上記［表２］で示す各色のＨＶＣ特性、各色の面積比率に基づいて表面に現れる迷彩柄により、目視において良好な擬装性能を備える。図３〜図５から、１０００〜１２００ｎｍの赤外線波長域における各色の反射率は、基準を満たしていることが把握され、砂漠及び砂漠に準じた自然環境下での赤外線反射率に近く、赤外線スコープの偵察に対する擬装を良好に発揮できることが理解される。
【００５２】
一方、上記［表４］に基づけば、比較例１のサンドベージュの原着糸は、染料を使用したために、処理後強力（ＫＮ）の値が悪く、強力保持率（％）及び退色堅牢度の値も悪い。したがって、本願の課題を解決するためには、着色料に顔料を使用する必要があることが分かる。また、比較例２のベージュの原着糸は、赤外線吸収剤を不使用としたために、図３及び［表４］に示すように、１２００ｎｍの赤外線反射率が５２．４％と規格外となり、赤外線スコープの偵察に対する擬装に問題が生じる虞がある。したがって、本願の課題を解決するためには、赤外線吸収剤の使用が不可欠である。
【００５３】
さらに、比較例３−１〜比較例３−３の各色の原着糸は、退色堅牢度向上剤を不使用としたために、退色堅牢度の値が悪いほか、処理後強力（ＫＮ）の値、強力保持率（％）の値も悪い。したがって、本願の課題を解決するためには、退色堅牢度向上剤を使用する必要があることが分かる。
【００５４】
なお、初期（各種の試験前及び製品完成時を意味する。）の引張り強度が７．０ｃＮ／ｄｔｅｘ以上であることは、砂漠等で装備されることを想定したときの前提として備えるべき原着糸の強度であるとして捕らえたため、上記［表４］に示す試験結果では、実施例及び比較例のすべての原着糸に引張り強度７．０ｃＮ／ｄｔｅｘ以上のスペックを備えさせている。同様に、酸化チタンは、繊維の光沢感を消失させる効果によってカムフラージュ性能をより高めるのに有効であるので、実施例及び比較例のすべてに０．５重量％含むスペックを備えさせている。
【００５５】
したがって、本発明は、表面に現れる各色のＨＶＣ特性や各色の面積比率、赤外線波長域に対する光の反射率等において、砂漠及び砂漠に準じた環境下で良好な擬装性能を備え、目視に対して周囲の環境との見分けをつきにくくすることができ、赤外線スコープの偵察に対する擬装を良好に発揮させることができる。さらに、引張り強度が７．０ｃＮ／ｄｔｅｘ以上、促進耐候性試験による耐候処理５００時間の強力保持率が７０％以上、及び、退色堅牢度試験による評価が４級以上の性能を備え、酸化チタンを０．２重量％以上含有し、かつ顔料により着色された原着糸からなる構成により、砂漠及び砂漠に準じた環境下で良好な耐候性を備えていると認められる。
【００５６】
ここで、上記実施形態では、ベージュの原着糸、サンドベージュの原着糸及びブラウンの原着糸から３層構造の帯状に製織される帯状迷彩柄織物について説明した。さらに、本発明は、これらの３色の原着糸から４層、５層又は６層の層構造を有する帯状にジャガード織機で製織した帯状迷彩柄織物も、その技術的範囲に含んでいる。
【００５７】
すなわち、上述したとおりに作成したベージュの原着糸、サンドベージュの原着糸及びブラウンの原着糸から、３〜６層の多層構造を有する帯状迷彩柄織物を構成することで、様々な用途に適切な厚みの帯状迷彩柄織物を提供することができる。このとき、帯状迷彩柄織物を上記［表２］で示される各色のＨＶＣ特性、各色の面積比率を有する迷彩柄の表面とすることにより、目視において良好な擬装性能を備える。また、上述したとおりに作成した３色の原着糸から製織されるので、赤外線スコープの偵察に対する擬装も良好に発揮させることができる。さらに、引張り強度が７．０ｃＮ／ｄｔｅｘ以上、促進耐候性試験による耐候処理５００時間の強力保持率が７０％以上、及び、退色堅牢度試験による評価が４級以上の性能を備え、砂漠及び砂漠に準じた環境下で良好な耐候性を備えることが認められる。
【００５８】
以上、本発明について出願人が最良であると信じる実施形態の１つを詳述したが、本発明は、特許請求の範囲に記載された事項を逸脱することがなければ、上記実施形態に限定されることなく、種々の設計変更を行う事が可能である。例えば、上記実施形態では、擬装ベルトについて例示して説明したが、片面に粘着層を配した迷彩柄テープであっても同様な性能を具備させて構成することができる。
【００５９】
また、例えば、特許請求の範囲に記載された事項を逸脱することがなければ、帯状のものに限られず、迷彩柄織物製品の全般に適用することができる。そのような織物であっても、表面に現れる各色のＨＶＣ特性や各色の面積比率、赤外線波長域の光に対する反射率等において、砂漠及び砂漠に準じた環境下で良好な擬装性能を備え、目視に対して周囲の環境との見分けをつきにくくすることができ、赤外線スコープの偵察に対する擬装を良好に発揮させることができる。さらに、砂漠及び砂漠に準じた環境下で良好な耐候性を備えるものとなる。
【００６０】
さらに、例えば、４〜６層の多層構造を有する帯状迷彩柄織物を構成する場合、黒色等の上述した３色以外の原着糸が表面に現れない限り、上述した３色以外の原着糸を含めて４〜６層のうちの中間となる層（表面となる最上層、最下層を除く層のことである。）を製織し、本発明に係る帯状迷彩柄織物を構成することが可能である。４〜６層のうちの中間となる層のいずれかにおいてブラウンが占める面積比率を６０〜７０％とすることで、ベージュ、サンドベージュの多くが表面に現れるようにして、上記［表２］に示した面積比率を確実に具備することができる。これにより、製織する方法のバリエーションは増えるほか、コストや製品の厚み等においても、バリエーションを増やすことが可能となる。
【符号の説明】
【００６１】
１・・擬装ベルト
ＢＥ・ベージュ領域
ＳＢ・サンドベージュ領域
ＢＲ・ブラウン領域
Ａ・・第１構成例
Ｂ・・第２構成例
Ｃ・・第３構成例
Ｄ・・第４構成例
Ｅ・・第５構成例
Ｆ・・第６構成例
【要約】
【課題】砂漠及び砂漠に準じた自然環境下において、目視及び赤外線スコープにより認知されにくい擬装ベルトを提供する。
【解決手段】所定量の耐候堅牢度向上剤を加えるとともに、各色に必要な着色剤として顔料を用い、赤外線吸収剤と赤外線反射剤を混合したマスターチップから溶融紡糸し、所定のＨＶＣ特性を示すベージュ、サンドベージュ及びブラウンの原着糸を作製し、ジャガード織機で３層に織って、表面にベージュ領域ＢＥが４５〜５５％、サンドベージュ領域ＳＢが３５〜４５％、ブラウン領域ＢＲが１０〜２０％の範囲から合計１００％となる面積比率で現れ、各色の各波長域における反射率が所定値の範囲に収まる迷彩柄を有する帯状の擬装ベルト１を製造する。
【選択図】図１【図１】
0005713304.tif 000008
【図２】
0005713304.tif 000009
【図３】
0005713304.tif 000010
【図４】
0005713304.tif 000011
【図５】
0005713304.tif 000012